СПОСОБ ИЗГОТОВЛЕНИЯ ЗАЩИЩЕННОЙ БУМАГИ, ЗАЩИЩЕННАЯ БУМАГА И ЦЕННЫЙ ДОКУМЕНТ

1. Способ изготовления защищенной бумаги, заключающийся во введении в бумажную массу защитных маркеров на носителе, отличающийся тем, что в качестве носителя используют частицы или смесь частиц полимерного гидрогеля, при этом максимальный размер частиц гидрогеля составляет до 1000 мкм.
2. Способ по п.1, отличающийся тем, что в процессе изготовления бумаги частицы гидрогеля теряют воду и в готовой бумаге представляют собой матрицы в виде полимерных сеток с распределенными в них защитными маркерами.
3. Способ по п.2, отличающийся тем, что преимущественно используют частицы гидрогеля размером от 30 до 350 мкм.
4. Способ по п.2, отличающийся тем, что в качестве полимерного гидрогеля используются гидрогели на основе производных целлюлозы или полиуретанов или виниловых полимеров, преимущественно на основе акрилатных полимеров, при этом концентрация полимера в виде поперечно сшитой полимерной сетки в гидрогеле составляет от 5 до 25 мас.%.
5. Способ по п.4, отличающийся тем, что частицы гидрогеля в качестве защитного маркера содержат по меньшей мере одно из веществ, выбранного из класса: УФ- и/или ИК-люминофоры, растворимые или нерастворимые в воде, органического или неорганического происхождения и/или люминофоры, приобретающие люминесценцию или изменяющие цвет люминесценции под воздействием УФ- или ИК-излучения при изменении температуры и/или вещества, изменяющие цвет при изменении температуры (термохромы) и/или вещества, изменяющие цвет под воздействием видимого и/или УФ-света (фотохромы) и/или соединения легких или тяжелых элементов и/или вещества, обладающие свойствами индикаторов по отношению к химическим реагентам.
6. Способ по п.5, отличающийся тем, что концентрация УФ- и/или ИК-люминофоров, растворимых или нерастворимых в воде, органического или неорганического происхождения составляет от 0,01 до 3%.
7. Способ по п.5, отличающийся тем, что концентрация люминофоров, приобретающих люминесценцию или изменяющих цвет люминесценции под воздействием УФ- или ИК-излучения при изменении температуры (термозависимых люминофоров) составляет 0,2 до 4%.
8. Способ по п.5, отличающийся тем, что концентрация веществ, изменяющих цвет при изменении температуры (термохромов), составляет от 0,5 до 10%.
9. Способ по п.5, отличающийся тем, что концентрация веществ, изменяющих цвет под воздействием видимого и/или УФ-света (фотохромов), составляет от 0,5 до 10%.
10. Способ по п.5, отличающийся тем, что концентрация соединений легких или тяжелых элементов составляет до 10%.
11. Способ по п.5, отличающийся тем, что концентрация веществ, обладающих свойствами индикаторов по отношению к химическим реагентам, составляет от 0,1 до 10%.
12. Способ по п.6, отличающийся тем, что в качестве люминофоров используют вещества с люминесцентными свойствами, содержащие редкоземельные элементы, такие как La, Ce, Pr, Nd, Sm, Eu, Sc, Gd, Tb, Dy, Ho, Er, Tm, Yb, Y, Lu, или же ионы Bi, Cd, Pb, Ni, Sn, Sb, W, Tl, Ag, Cu, Zn, Ti, Mn, Cr, V, равно как и органические люминофоры, такие как люминофоры, относящиеся к классам ароматических углеводородов и их замещенных, соединений с арилэтиленовыми и арилацетиленовыми группами, соединений с экзоциклической С=N - группой, пяти- и шестичленным гетероциклическим соединениям, карбонилсодержащим соединениям, производным нафталевой кислоты, а также любую комбинацию из указанных люминофоров.
13. Способ по п.7, отличающийся тем, что в качестве термозависимых люминофоров используют комплексные соединения, состоящие из органических лигандов и редкоземельных элементов, преимущественно тербия Tb и европия Eu.
14. Способ по п.8, отличающийся тем, что в качестве термохромов используют термохромные вещества, такие как влагосодержащие соединения с комплексами переходных металлов, галогенидами щелочных и щелочноземельных металлов, а также лактоны трифенилметановых красителей, растворенные в спиртах, простых или сложных эфирах или их смеси, и закапсулированные в полимерных матрицах.
15. Способ по п.9, отличающийся тем, что в качестве фотохромов используют вещества, обладающие химическим фотохромизмом, такие как хромены, спиропираны, спирооксазины, дитизонаты, бензопираны, фталоцианины металлов, кристаллы галогенидов щелочных и щелочноземельных металлов, активированные различными добавками, олефины с циклическими заместителями, азосоединения, арилоксихиноны, салициланилиды и др.
16. Способ по п.10, отличающийся тем, что в качестве соединений легких и тяжелых элементов используют соединения химических элементов с атомной массой 23-230 (элементы от натрия Na до тория Th периодической системы химических элементов Менделеева) с последующим приборным контролем элементного состава полученной защищенной бумаги.
17. Способ по п.11, отличающийся тем, что в качестве индикаторов на химические реагенты используются красители, растворимые в полярных органических растворителях, такие как ацетоно- и спирторастворимые красители, красители, растворимые в неполярных органических растворителях, такие как жирорастворимые азокрасители и жирорастоворимые антрахиноновые красители, кислотно-основные индикаторы, комплексонометрические индикаторы, окислительно-восстановительные индикаторы.
x
1-x
3-y
y
x
1-x
2-y
y
18. Способ по п.13, отличающийся тем, что в качестве термозависимых люминофоров используют люминесцентные металлоорганические комплексы, содержащие преимущественно тербий и/или другие редкоземельные элементы, салициловую кислоту и 1,10-фенантролин, следующей формулы TbLn(Sal)Phen и/или европий и/или другие редкоземельные элементы, соединения класса β-дикетонов и одноосновную органическую кислоту, следующей формулы EuLn(β-dic)(R-COO), которые способны увеличивать интенсивность люминесценции под УФ-излучением при охлаждении ниже, чем до -5°C.
19. Защищенная бумага, изготовленная по пп.1-18, содержащая матрицы дегидролизованных частиц гидрогеля в виде полимерных сеток с распределенными в них защитными маркерами.
20. Защищенная бумага по п.19, отличающаяся тем, что матрицы с защитными маркерами распределены во всем объеме бумаги, заданном слое и/или заданном участке бумаги.
21. Ценный документ, изготовленный из защищенной бумаги, полученной по одному из пп. 19 или 20.